(57)【要約】【課題】  新規樹脂と回収樹脂とを用いたリサイクル方法において、新規樹脂の劣化を防止することができる再生樹脂用マスターバッチとその製造方法、および再生樹脂成形体の製造方法を提供する。【解決手段】  回収樹脂と無機添加物とを含む材料を溶融混練して再生樹脂用マスターバッチを製造する工程と、新規樹脂と前記再生樹脂用マスターバッチとを含む材料をドライブレンドして再生樹脂組成物を製造する工程と、前記再生樹脂組成物を用いて成形体を製造する工程とを含む再生樹脂成形体の製造方法とする。【選択図】  図１
2005048134.tif 000002
【特許請求の範囲】
【請求項１】
回収樹脂と無機添加物とを含み、前記回収樹脂と前記無機添加物とが溶融混練されていることを特徴とする再生樹脂用マスターバッチ。
【請求項２】
回収樹脂と無機添加物とを含む材料を溶融混練することを特徴とする再生樹脂用マスターバッチの製造方法。
【請求項３】
回収樹脂と無機添加物とを含む材料を溶融混練して再生樹脂用マスターバッチを製造する工程と、
新規樹脂と前記再生樹脂用マスターバッチとを含む材料をドライブレンドして再生樹脂組成物を製造する工程と、
前記再生樹脂組成物を用いて成形体を製造する工程と、
を含むことを特徴とする再生樹脂成形体の製造方法。
【請求項４】
前記新規樹脂の割合が、全体の重量割合で１０重量％以上８０重量％以下である請求項３に記載の再生樹脂成形体の製造方法。
【請求項５】
前記再生樹脂用マスターバッチを製造する工程において、さらに難燃剤を溶融混練する請求項３または４に記載の再生樹脂成形体の製造方法。
【発明の詳細な説明】
【技術分野】
【０００１】
本発明は、電子機器、家電製品、およびインテリアなどに用いる再生樹脂成形体を製造するための再生樹脂用マスターバッチとその製造方法、および再生樹脂成形体の製造方法に関する。
【背景技術】
【０００２】
近年、資源有効利用法の成立など、資源対策に関する法整備が進み、製品の再資源化、資源の再利用、および廃棄物の減量に対する取り組みが活発となっている。特に、家電製品や電子機器のメーカーにとって、販売した製品の回収およびリサイクルは重要となってきた。
【０００３】
例えば、ノートパソコンや携帯電話などのモバイル型電子機器においては、その筐体を構成する材料として、軽量性および成形性の観点より樹脂材料が採用される場合が多く、モバイル型電子機器の分野では、樹脂筐体のリサイクル技術の確立が強く望まれている。
【０００４】
モバイル型電子機器の樹脂筐体は、一般に金型成形により製造されており、熱可塑性の樹脂組成物よりなる。従って、樹脂筐体を回収すれば、再溶融して再び金型成形に供することが可能である。従来の樹脂筐体のリサイクル方法としては、回収した樹脂成形体のみを樹脂材料として再溶融して再び金型成形する方法（例えば、特許文献１、特許文献２参照。）や、回収した樹脂成形体と新規樹脂との混練物を樹脂材料として溶融して金型成形に供する方法（例えば、特許文献３、特許文献４参照。）が提案されている。
【特許文献１】特開平７−６０８１９号公報
【特許文献２】特開２００１−２７７２７９号公報
【特許文献３】特開平９−２３５４０５号公報
【特許文献４】特開２００１−３８７２９号公報
【発明の開示】
【発明が解決しようとする課題】
【０００５】
しかし、回収した樹脂成形体のみを樹脂材料として再溶融して再び金型成形する方法では、新規樹脂に比べて著しく成形体の特性が劣化してしまう。また、回収した樹脂成形体と新規樹脂との混練物を樹脂材料として溶融して金型成形に供する方法では、新規樹脂と回収樹脂とを溶融混練する工程により再生樹脂の物性が低下するという問題がある。
【０００６】
以下、この問題について図面に基づき説明する。図２は、従来のリサイクル方法の一例を示すフロー図である。図２においては、新規樹脂と、回収樹脂、添加剤などとを溶融混練する方法により、再生樹脂が製造されるフローが示されている。
【０００７】
この従来のリサイクル方法では、溶融混練工程が必ず必要になり、この工程により新規樹脂材料の高分子組織が破壊されて低分子化して劣化してしまう。また、この樹脂組成の変化により成形性の悪化も発生する。
【０００８】
本発明は、新規樹脂と回収樹脂とを用いたリサイクル方法において、新規樹脂の劣化を防止することができる再生樹脂用マスターバッチとその製造方法、および再生樹脂成形体の製造方法を提供する。
【課題を解決するための手段】
【０００９】
本発明は、回収樹脂と無機添加物とを含み、前記回収樹脂と前記無機添加物とが溶融混練されていることを特徴とする再生樹脂用マスターバッチを提供する。
【００１０】
また、本発明は、回収樹脂と無機添加物とを含む材料を溶融混練することを特徴とする再生樹脂用マスターバッチの製造方法を提供する。
【００１１】
また、本発明は、回収樹脂と無機添加物とを含む材料を溶融混練して再生樹脂用マスターバッチを製造する工程と、新規樹脂と前記再生樹脂用マスターバッチとを含む材料をドライブレンドして再生樹脂組成物を製造する工程と、前記再生樹脂組成物を用いて成形体を製造する工程とを含むことを特徴とする再生樹脂成形体の製造方法を提供する。
【発明の効果】
【００１２】
本発明は、回収樹脂を再利用することができるとともに、新規樹脂と回収樹脂とを溶融混練しなくても再生樹脂成形体を製造できるため、新規樹脂に無駄な熱履歴が加わらず、新規樹脂の熱劣化を防止することができる。
【発明を実施するための最良の形態】
【００１３】
本発明の再生樹脂成形体の製造方法の一例は、回収樹脂と無機添加物とを溶融混練して再生樹脂用マスターバッチを製造する工程と、新規樹脂と上記再生樹脂用マスターバッチとをドライブレンドして再生樹脂組成物を製造する工程と、上記再生樹脂組成物を用いて成形体を製造する工程とを含むことを特徴とする。
【００１４】
回収樹脂と無機添加物とを予め溶融混練して再生樹脂用マスターバッチを製造した後に、新規樹脂と上記再生樹脂用マスターバッチとをドライブレンドすることにより、新規樹脂に無駄な熱履歴が加わることがなく、新規樹脂の特性が低下することを防止できる。また、新規樹脂に無駄な熱履歴が加わらないため、回収樹脂の配合量を多くしても新規樹脂と同等の物性を有した再生樹脂組成物を得ることが可能であり、廃棄物の減少と資源の有効利用の両立を達成できる。さらに、再生樹脂用マスターバッチの配合比率を変えることで容易に回収樹脂の使用率を変化させることが可能である。
【００１５】
ここで、新規樹脂とは、金型成形に未使用の樹脂材料である。回収樹脂とは、本実施形態においては、新規樹脂と同種の樹脂よりなり、市場に流通などした後に回収された樹脂成形体から得られる樹脂材料である。また、ドライブレンドとは、熱や溶媒を加えることなく、単に物理的に混合することをいう。
【００１６】
本実施形態で用いられる新規樹脂、回収樹脂としては、例えば、ポリカーボネート（ＰＣ）、アクリロニトリル−ブタジエン−スチレン（ＡＢＳ）樹脂、アクリロニトリル−スチレン（ＡＳ）樹脂、ポリスチレン（ＰＳ）、ポリプロピレン（ＰＰ）、ポリエチレン（ＰＥ）、ポリアミド（ＰＡ）、ポリエチレンテレフタレート（ＰＥＴ）、液晶ポリマー（ＬＣＰ）などが挙げられる。
【００１７】
上記新規樹脂の割合は、全体の重量割合で１０重量％以上８０重量％以下であることが好ましい。この範囲内であれば、新規樹脂の特性を維持しつつ回収樹脂の再利用を図ることができ、回収樹脂の廃棄を回避して資源を有効利用することが可能となり、且つ、新規樹脂に要する原料費が低減されるからである。
【００１８】
上記無機添加物としては、グラスファイバー短繊維（繊維長約５〜１０ｍｍ）、グラスファイバー長繊維（繊維長約１０〜３０ｍｍ）、カーボンファイバー、タルク、ガラスフレーク、マイカなどを使用できる。上記無機添加物の割合は、全体の重量割合で１重量％以上３０重量％以下とすることができる。
【００１９】
上記再生樹脂用マスターバッチを製造する工程において、さらに難燃剤を溶融混練することが好ましい。難燃剤としては、例えば、ジフェニルホスフェート、エチルアシッドホスフェート、ジキシレニルホスフェートなどのリン酸エステル系難燃剤、赤リンを無機物コートした赤リン系難燃剤、シランカップリング剤、オルガノシルセスキロキサン、変性シリコーン、シリコーンポリマーなどのシリコン系難燃剤、その他の無機系難燃剤などが挙げられる。上記難燃剤の割合は、全体の重量割合で１重量％以上２０重量％以下とすることができる。
【００２０】
上記再生樹脂用マスターバッチは、新規樹脂に加えられる補填材料に相当する。本実施形態の再生樹脂用マスターバッチは、回収樹脂と無機添加物とを含み、上記回収樹脂と上記無機添加物とが溶融混練されていることを特徴とする。上記回収樹脂と上記無機添加物とを溶融混練することにより、両者の結びつきを強固にすることができる。
【００２１】
上記回収樹脂の割合は、再生樹脂用マスターバッチ全体の重量割合で５０重量％以上であることが好ましい。この範囲内であれば、十分な量の回収樹脂を再利用できるからである。
【００２２】
次に、本発明の実施の形態を図面に基づき説明する。図１は、本発明の再生樹脂成形体の製造方法の一例を示すフロー図である。先ず、廃棄されたノートパソコンから回収されたグラスファイバー強化ポリカーボネート（ＧＦ強化ＰＣ）製の筐体を３〜８ｍｍ程度の大きさに粉砕して、回収樹脂として準備する。また、ポリカーボネート用強化グラスファイバー・チョップドストランド（ＰＣ用強化ＧＦ・ＣＳ）を無機添加物として準備する。さらに、難燃剤として、リン酸エステル系難燃剤を準備する。
【００２３】
次に、上記回収樹脂、無機添加物、難燃剤を二軸押出混練機に投入して溶融混練した後、二軸押出混練機の先端にあるダイスより押し出して直径２〜３ｍｍのストランド状の樹脂を得る。このストランド状の樹脂をペレット状にカットして再生樹脂用マスターバッチとする。
【００２４】
次に、ＧＦ強化ＰＣからなる新規樹脂と上記再生樹脂用マスターバッチとをドライブレンドした後、成形機に投入して本実施形態の再生樹脂成形体（樹脂筐体）を得る。
【００２５】
従来のＧＦ強化ＰＣによって製造された成形品を粉砕した回収樹脂のみを使用して再生樹脂成形体を製造すると、成形体の物性の低下が激しく、電子機器筐体に適用するのは困難である。物性低下の原因としては、(i)樹脂の熱履歴による分子量の低下、(ii)成形、粉砕、混練の繰り返しによる含有されているグラスファイバー（ＧＦ）の微細化、(iii)熱履歴による含有されている難燃剤の劣化などが考えられる。
【００２６】
これに対して図１に示す本実施形態の再生樹脂成形体の製造方法では、成形体の物性低下が低減できる。これは、(i)新規樹脂の熱劣化がなく、(ii)回収樹脂の分子量低下を配合した新規樹脂成分が補い、(iii)ＧＦの微細化を新規に混入したＰＣ用強化ＧＦ・ＣＳが補い、さらに(iv)回収樹脂とＧＦとをマスターバッチ化することで回収樹脂とＧＦとの界面の結びつきが強固になり、強度向上に効果を発揮するからである。
【実施例１】
【００２７】
（実施例１）
＜再生樹脂用マスターバッジの作製＞
２０重量％のＧＦを含有するＧＦ強化ＰＣ（商品名：タフロンＧＺＫ３２００、出光石油化学製）製の無塗装ノートパソコン筐体を粉砕することにより、ＰＣ回収樹脂を得た。また、無機添加物として、平均繊維長さ６ｍｍのＧＦ（商品名：ＣＳ０３ＭＡＦＴ７３７、旭ファイバーグラス製）を準備した。
【００２８】
次に、二軸押出混練機（商品名：ＫＺＷ−１５−３０ＭＧ、テクノベル製）を使用して、上記ＰＣ回収樹脂を約２６０℃で溶融混練し、スクリュ回転数を２５０ｒｐｍに設定してシリンダ温度２６０℃にて溶融混練押出を行った。その際、二軸押出混練機の途中サイドに設けたベント口に、ＫＺＷ１５用２軸サイドフィーダ（商品名：ＳＦＤ１５２、テクノベル製）を取り付け、上記ＧＦを供給して溶融状態の樹脂に添加した。その後、シリンダ先端に取り付けたダイスより吐出されるストランド状の樹脂組成物を冷却し、ストランドカットペレタイザー（商品名：ＳＣＰ−１０２、テクノベル製）を用いてペレット状の再生樹脂用マスターバッチを得た。
【００２９】
＜再生樹脂組成物の作製＞
ＧＦ強化ＰＣ（商品名：タフロンＧＺＫ３２００、出光石油化学製）製のペレット状のＰＣ新規樹脂を準備した。
【００３０】
次に、ＰＣ新規樹脂と上記再生樹脂用マスターバッチとを乾燥状態でミキサーを用いてドライブレンドして、再生樹脂組成物を得た。本実施例の再生樹脂組成物の配合組成（重量％）は表１に示すように、ＰＣ新規樹脂：ＰＣ回収樹脂：ＧＦ＝１５：８０：５とした。
【００３１】
＜再生樹脂成形体の作製＞
上述のようにして得た再生樹脂組成物から、射出成形機（商品名：ＳＧ５０、住友機械製）を使用して、シリンダ温度２８０℃、金型温度８０℃にて、曲げ試験用成形体サンプル（長さ１２６ｍｍ、幅１２．８ｍｍ、厚さ３．２ｍｍ）、アイゾット衝撃試験用成形体サンプル（長さ１２６ｍｍ×幅１２．８ｍｍ×厚さ３．２ｍｍ、厚さ方向に深さを有するノッチの深さ２．５４ｍｍ）、および燃焼試験用成形体サンプル（長さ１２６ｍｍ、幅１２．８ｍｍ、厚さ０．８ｍｍ）を金型成形した。
【００３２】
＜アイゾット衝撃試験＞
上述のようにして作製したアイゾット衝撃試験用成形体サンプルについて、耐衝撃性を調べた。具体的には、アイゾット衝撃試験機（商品名：インパクトテスタ、東洋精機製）を使用して、ＪＩＳ  Ｋ  ７１１０に準拠してアイゾット衝撃試験を行った。その結果、表２に示すようにアイゾット衝撃強度は、６ｋｇｆ・ｃｍ／ｃｍであった。
【００３３】
＜曲げ試験＞
上述のようにして作製した曲げ試験用成形体サンプルについて、曲げ強度と曲げ弾性率とを測定した。具体的には、万能試験機（商品名：インストロン５５８１、インストロンジャパン製）を使用して、ＪＩＳ  Ｋ  ７０５５に準拠して、成形体サンプルについて３点曲げ試験を行った。即ち、支持２点間距離（スパン）を５１．２ｍｍとし、この支持２点間の略中央に対して押圧力を加えることによって、成形体サンプルの曲げ強度および曲げ弾性率を測定した。その結果、表２に示すように曲げ強度は９１１ｋｇｆ／ｃｍ2、曲げ弾性率は４９３５６ｋｇｆ／ｃｍ2であった。
【００３４】
＜燃焼試験＞
上述のようにして作製した燃焼試験用成形体サンプルについて燃焼性を調べた。具体的には、ＵＬ９４に準拠して、燃焼試験を行った。その結果、表２に示すように燃焼性は、Ｖ−２であった。
【００３５】
（実施例２）
表１に示すように再生樹脂組成物の配合組成（重量％）を、ＰＣ新規樹脂：ＰＣ回収樹脂：ＧＦ＝４５：５０：５とした以外は、実施例１と同様にして成形体サンプルを作製して、アイゾット衝撃試験、曲げ試験、燃焼試験を行った。その結果を表２に示す。
【００３６】
（実施例３）
表１に示すように再生樹脂組成物の配合組成（重量％）を、ＰＣ新規樹脂：ＰＣ回収樹脂：ＧＦ＝７５：２０：５とした以外は、実施例１と同様にして成形体サンプルを作製して、アイゾット衝撃試験、曲げ試験、燃焼試験を行った。その結果を表２に示す。
【００３７】
（実施例４）
＜再生樹脂用マスターバッジの作製＞
２０重量％のＧＦを含有するＧＦ強化ＰＣ（商品名：タフロンＧＺＫ３２００、出光石油化学製）製の無塗装ノートパソコン筐体を粉砕することにより、ＰＣ回収樹脂を得た。また、無機添加物として、平均繊維長さ６ｍｍのＧＦ（商品名：ＣＳ０３ＭＡＦＴ７３７、旭ファイバーグラス製）を準備した。さらに、難燃剤として、リン系難燃剤（商品名：レオフォスＴＰＰ、味の素ファインテクノ製）を準備した。
【００３８】
次に、二軸押出混練機（商品名：ＫＺＷ−１５−３０ＭＧ、テクノベル製）を使用して、上記ＰＣ回収樹脂と難燃剤とを約２６０℃で溶融混練し、スクリュ回転数を２５０ｒｐｍに設定してシリンダ温度２６０℃にて溶融混練押出を行った。その際、二軸押出混練機の途中サイドに設けたベント口に、ＫＺＷ１５用２軸サイドフィーダ（商品名：ＳＦＤ１５２、テクノベル製）を取り付け、上記ＧＦを供給して溶融状態の樹脂に添加した。その後、シリンダ先端に取り付けたダイスより吐出されるストランド状の樹脂組成物を冷却し、ストランドカットペレタイザー（商品名：ＳＣＰ−１０２、テクノベル製）を用いてペレット状の再生樹脂用マスターバッチを得た。
【００３９】
＜再生樹脂組成物の作製＞
ＧＦ強化ＰＣ（商品名：タフロンＧＺＫ３２００、出光石油化学製）製のペレット状のＰＣ新規樹脂を準備した。
【００４０】
次に、上記ＰＣ新規樹脂と上記再生樹脂用マスターバッチとを乾燥状態でミキサーを用いてドライブレンドして、再生樹脂組成物を得た。本実施例の再生樹脂組成物の配合組成（重量％）は表１に示すように、ＰＣ新規樹脂：ＰＣ回収樹脂：ＧＦ：難燃剤＝１５：７５：５：５とした。
【００４１】
上述した以外は、実施例１と同様にして成形体サンプルを作製して、アイゾット衝撃試験、曲げ試験、燃焼試験を行った。その結果を表２に示す。
【００４２】
（実施例５）
表１に示すように再生樹脂組成物の配合組成（重量％）を、ＰＣ新規樹脂：ＰＣ回収樹脂：ＧＦ：難燃剤＝４５：４５：５：５とした以外は、実施例４と同様にして成形体サンプルを作製して、アイゾット衝撃試験、曲げ試験、燃焼試験を行った。その結果を表２に示す。
【００４３】
（実施例６）
表１に示すように再生樹脂組成物の配合組成（重量％）を、ＰＣ新規樹脂：ＰＣ回収樹脂：ＧＦ：難燃剤＝７０：２０：５：５とした以外は、実施例４と同様にして成形体サンプルを作製して、アイゾット衝撃試験、曲げ試験、燃焼試験を行った。その結果を表２に示す。
【００４４】
（比較例１）
２０重量％のＧＦを含有するＧＦ強化ＰＣ（商品名：タフロンＧＺＫ３２００、出光石油化学製）製の無塗装ノートパソコン筐体を粉砕することにより、ＰＣ回収樹脂を得た。また、無機添加物として、平均繊維長さ６ｍｍのＧＦ（商品名：ＣＳ０３ＭＡＦＴ７３７、旭ファイバーグラス製）を準備した。さらに、ＧＦ強化ＰＣ（商品名：タフロンＧＺＫ３２００、出光石油化学製）製のペレット状のＰＣ新規樹脂を準備した。
【００４５】
次に、二軸押出混練機（商品名：ＫＺＷ−１５−３０ＭＧ、テクノベル製）を使用して、上記ＰＣ回収樹脂とＰＣ新規樹脂とを約２６０℃で溶融混練し、スクリュ回転数を２５０ｒｐｍに設定してシリンダ温度２６０℃にて溶融混練押出を行った。その際、二軸押出混練機の途中サイドに設けたベント口に、ＫＺＷ１５用２軸サイドフィーダ（商品名：ＳＦＤ１５２、テクノベル製）を取り付け、上記ＧＦを供給して溶融状態の樹脂に添加した。その後、シリンダ先端に取り付けたダイスより吐出されるストランド状の樹脂組成物を冷却し、ストランドカットペレタイザー（商品名：ＳＣＰ−１０２、テクノベル製）を用いてペレット状の再生樹脂組成物を得た。本比較例の再生樹脂組成物の配合組成（重量％）は表１に示すように実施例１と同様に、ＰＣ新規樹脂：ＰＣ回収樹脂：ＧＦ＝１５：８０：５とした。
【００４６】
上述した以外は、実施例１と同様にして成形体サンプルを作製して、アイゾット衝撃試験、曲げ試験、燃焼試験を行った。その結果を表２に示す。
【００４７】
（比較例２）
表１に示すように再生樹脂組成物の配合組成（重量％）を、ＰＣ新規樹脂：ＰＣ回収樹脂：ＧＦ＝４５：５０：５とした以外は、比較例１と同様にして成形体サンプルを作製して、アイゾット衝撃試験、曲げ試験、燃焼試験を行った。その結果を表２に示す。
【００４８】
（比較例３）
表１に示すように再生樹脂組成物の配合組成（重量％）を、ＰＣ新規樹脂：ＰＣ回収樹脂：ＧＦ＝７５：２０：５とした以外は、比較例１と同様にして成形体サンプルを作製して、アイゾット衝撃試験、曲げ試験、燃焼試験を行った。その結果を表２に示す。
【００４９】
（比較例４）
さらに、難燃剤として、リン系難燃剤（商品名：レオフォスＴＰＰ、味の素ファインテクノ製）を溶融混練して、表１に示すように再生樹脂組成物の配合組成（重量％）を、ＰＣ新規樹脂：ＰＣ回収樹脂：ＧＦ：難燃剤＝１５：７５：５：５とした以外は、比較例１と同様にして成形体サンプルを作製して、アイゾット衝撃試験、曲げ試験、燃焼試験を行った。その結果を表２に示す。
【００５０】
（比較例５）
表１に示すように再生樹脂組成物の配合組成（重量％）を、ＰＣ新規樹脂：ＰＣ回収樹脂：ＧＦ：難燃剤＝４５：４５：５：５とした以外は、比較例４と同様にして成形体サンプルを作製して、アイゾット衝撃試験、曲げ試験、燃焼試験を行った。その結果を表２に示す。
【００５１】
（比較例６）
表１に示すように再生樹脂組成物の配合組成（重量％）を、ＰＣ新規樹脂：ＰＣ回収樹脂：ＧＦ：難燃剤＝７０：２０：５：５とした以外は、比較例４と同様にして成形体サンプルを作製して、アイゾット衝撃試験、曲げ試験、燃焼試験を行った。その結果を表２に示す。
【００５２】
【表１】
2005048134.tif 000003
【００５３】
【表２】
2005048134.tif 000004
表２から明らかなように、実施例１と比較例１、実施例２と比較例２、実施例３と比較例３、実施例４と比較例４、実施例５と比較例５、および実施例６と比較例６は、それぞれ同一組成の組み合わせであるにもかかわらず、各組み合わせにおいて、実施例１〜６は、比較例１〜６に比べてアイゾット衝撃強度、曲げ強度、および曲げ弾性率は高い値を示した。これは、実施例１〜６では、新規樹脂に無駄な熱履歴を加えていないためと考えられる。また、燃焼性については、実施例６でＶ−０を達成したが、比較例６ではＶ−２であった。
【実施例２】
【００５４】
（実施例７）
２０重量％のＧＦを含有するＧＦ強化ＡＢＳ樹脂（商品名：スタイラックＶＧＢ２０、旭化成製）製の無塗装ノートパソコン筐体を粉砕することにより、ＡＢＳ回収樹脂を得た。また、上記ＧＦ強化ＡＢＳ樹脂（商品名：スタイラックＶＧＢ２０、旭化成製）製のペレット状のＡＢＳ新規樹脂を準備した。
【００５５】
ＰＣ新規樹脂とＰＣ回収樹脂に代えて上記ＡＢＳ新規樹脂およびＡＢＳ回収樹脂を用い、表３に示すように再生樹脂組成物の配合組成（重量％）を、ＡＢＳ新規樹脂：ＡＢＳ回収樹脂：ＧＦ＝１５：８０：５とした以外は、実施例１と同様にして成形体サンプルを作製して、アイゾット衝撃試験、曲げ試験、燃焼試験を行った。その結果を表４に示す。
【００５６】
（実施例８）
表３に示すように再生樹脂組成物の配合組成（重量％）を、ＡＢＳ新規樹脂：ＡＢＳ回収樹脂：ＧＦ＝４５：５０：５とした以外は、実施例７と同様にして成形体サンプルを作製して、アイゾット衝撃試験、曲げ試験、燃焼試験を行った。その結果を表４に示す。
【００５７】
（実施例９）
表３に示すように再生樹脂組成物の配合組成（重量％）を、ＡＢＳ新規樹脂：ＡＢＳ回収樹脂：ＧＦ＝７５：２０：５とした以外は、実施例７と同様にして成形体サンプルを作製して、アイゾット衝撃試験、曲げ試験、燃焼試験を行った。その結果を表４に示す。
【００５８】
（実施例１０）
２０重量％のＧＦを含有するＧＦ強化ＡＢＳ樹脂（商品名：スタイラックＶＧＢ２０、旭化成製）製の無塗装ノートパソコン筐体を粉砕することにより、ＡＢＳ回収樹脂を得た。また、上記ＧＦ強化ＡＢＳ樹脂（商品名：スタイラックＶＧＢ２０、旭化成製）製のペレット状のＡＢＳ新規樹脂を準備した。
【００５９】
ＰＣ新規樹脂とＰＣ回収樹脂に代えて上記ＡＢＳ新規樹脂およびＡＢＳ回収樹脂を用い、表３に示すように再生樹脂組成物の配合組成（重量％）を、ＡＢＳ新規樹脂：ＡＢＳ回収樹脂：ＧＦ：難燃剤＝１５：７５：５：５とした以外は、実施例４と同様にして成形体サンプルを作製して、アイゾット衝撃試験、曲げ試験、燃焼試験を行った。その結果を表４に示す。
【００６０】
（実施例１１）
表３に示すように再生樹脂組成物の配合組成（重量％）を、ＡＢＳ新規樹脂：ＡＢＳ回収樹脂：ＧＦ：難燃剤＝４５：４５：５：５とした以外は、実施例１０と同様にして成形体サンプルを作製して、アイゾット衝撃試験、曲げ試験、燃焼試験を行った。その結果を表４に示す。
【００６１】
（実施例１２）
表３に示すように再生樹脂組成物の配合組成（重量％）を、ＡＢＳ新規樹脂：ＡＢＳ回収樹脂：ＧＦ：難燃剤＝７０：２０：５：５とした以外は、実施例１０と同様にして成形体サンプルを作製して、アイゾット衝撃試験、曲げ試験、燃焼試験を行った。その結果を表４に示す。
【００６２】
（比較例７）
２０重量％のＧＦを含有するＧＦ強化ＡＢＳ樹脂（商品名：スタイラックＶＧＢ２０、旭化成製）製の無塗装ノートパソコン筐体を粉砕することにより、ＡＢＳ回収樹脂を得た。また、上記ＧＦ強化ＡＢＳ樹脂（商品名：スタイラックＶＧＢ２０、旭化成製）製のペレット状のＡＢＳ新規樹脂を準備した。
【００６３】
ＰＣ新規樹脂とＰＣ回収樹脂に代えて上記ＡＢＳ新規樹脂およびＡＢＳ回収樹脂を用い、表３に示すように再生樹脂組成物の配合組成（重量％）を、ＡＢＳ新規樹脂：ＡＢＳ回収樹脂：ＧＦ＝１５：８０：５とした以外は、比較例１と同様にして成形体サンプルを作製して、アイゾット衝撃試験、曲げ試験、燃焼試験を行った。その結果を表４に示す。
【００６４】
（比較例８）
表３に示すように再生樹脂組成物の配合組成（重量％）を、ＡＢＳ新規樹脂：ＡＢＳ回収樹脂：ＧＦ＝４５：５０：５とした以外は、比較例７と同様にして成形体サンプルを作製して、アイゾット衝撃試験、曲げ試験、燃焼試験を行った。その結果を表４に示す。
【００６５】
（比較例９）
表３に示すように再生樹脂組成物の配合組成（重量％）を、ＡＢＳ新規樹脂：ＡＢＳ回収樹脂：ＧＦ＝７５：２０：５とした以外は、比較例７と同様にして成形体サンプルを作製して、アイゾット衝撃試験、曲げ試験、燃焼試験を行った。その結果を表４に示す。
【００６６】
（比較例１０）
２０重量％のＧＦを含有するＧＦ強化ＡＢＳ樹脂（商品名：スタイラックＶＧＢ２０、旭化成製）製の無塗装ノートパソコン筐体を粉砕することにより、ＡＢＳ回収樹脂を得た。また、上記ＧＦ強化ＡＢＳ樹脂（商品名：スタイラックＶＧＢ２０、旭化成製）製のペレット状のＡＢＳ新規樹脂を準備した。
【００６７】
ＰＣ新規樹脂とＰＣ回収樹脂に代えて上記ＡＢＳ新規樹脂およびＡＢＳ回収樹脂を用い、表３に示すように再生樹脂組成物の配合組成（重量％）を、ＡＢＳ新規樹脂：ＡＢＳ回収樹脂：ＧＦ：難燃剤＝１５：７５：５：５とした以外は、比較例４と同様にして成形体サンプルを作製して、アイゾット衝撃試験、曲げ試験、燃焼試験を行った。その結果を表４に示す。
【００６８】
（比較例１１）
表３に示すように再生樹脂組成物の配合組成（重量％）を、ＡＢＳ新規樹脂：ＡＢＳ回収樹脂：ＧＦ：難燃剤＝４５：４５：５：５とした以外は、比較例１０と同様にして成形体サンプルを作製して、アイゾット衝撃試験、曲げ試験、燃焼試験を行った。その結果を表４に示す。
【００６９】
（比較例１２）
表３に示すように再生樹脂組成物の配合組成（重量％）を、ＡＢＳ新規樹脂：ＡＢＳ回収樹脂：ＧＦ：難燃剤＝７０：２０：５：５とした以外は、比較例１０と同様にして成形体サンプルを作製して、アイゾット衝撃試験、曲げ試験、燃焼試験を行った。その結果を表４に示す。
【００７０】
【表３】
2005048134.tif 000005
【００７１】
【表４】
2005048134.tif 000006
表４から明らかなように、ＰＣに代えてＡＢＳ樹脂を用いた場合でも、前述と同様の結果となった。
【００７２】
以上のまとめとして、本発明の構成およびそのバリエーションを以下に付記として列挙する。
【００７３】
（付記１）  回収樹脂と無機添加物とを含み、前記回収樹脂と前記無機添加物とが溶融混練されていることを特徴とする再生樹脂用マスターバッチ。
【００７４】
（付記２）  前記回収樹脂の割合が、全体の重量割合で５０重量％以上である付記１に記載の再生樹脂用マスターバッチ。
【００７５】
（付記３）  さらに難燃剤を含む付記１または２に記載の再生樹脂用マスターバッチ。
【００７６】
（付記４）  回収樹脂と無機添加物とを含む材料を溶融混練することを特徴とする再生樹脂用マスターバッチの製造方法。
【００７７】
（付記５）  回収樹脂と無機添加物とを含む材料を溶融混練して再生樹脂用マスターバッチを製造する工程と、
新規樹脂と前記再生樹脂用マスターバッチとを含む材料をドライブレンドして再生樹脂組成物を製造する工程と、
前記再生樹脂組成物を用いて成形体を製造する工程と、
を含むことを特徴とする再生樹脂成形体の製造方法。
【００７８】
（付記６）  前記新規樹脂の割合が、全体の重量割合で１０重量％以上８０重量％以下である付記５に記載の再生樹脂成形体の製造方法。
【００７９】
（付記７）  前記再生樹脂用マスターバッチを製造する工程において、さらに難燃剤を溶融混練する付記５または６に記載の再生樹脂成形体の製造方法。
【産業上の利用可能性】
【００８０】
以上のように本発明は、再生樹脂成形体において、良好かつ安定な物性を得ることができる。また、本発明によると、リサイクル制度によって回収される樹脂筐体を用いて製品化することができるので、資源の有効利用を達成しつつ、廃棄物の焼却により排出される二酸化炭素の量を低減することが可能となる。
【図面の簡単な説明】
【００８１】
【図１】本発明の再生樹脂成形体の製造方法の一例を示すフロー図である。
【図２】従来のリサイクル方法の一例を示すフロー図である。
【図１】
2005048134.tif 000007
【図２】
2005048134.tif 000008